ПНЕВМАТИЧЕСКАЯ ПОКРЫШКА, ВКЛЮЧАЮЩАЯ ПРОТЕКТОР, ИМЕЮЩИЙ ПОРИСТУЮ ПОВЕРХНОСТЬ

1. Состав для изготовления протектора у пневматических покрышек, содержащий, по меньшей мере, одну включающую ненасыщенные цепи сшивающуюся полимерную основу, подходящую для использования при приобретении эластомером после сшивания химических/физических и механических характеристик, наполнитель, вулканизационную систему и систему армированной пористости; при этом упомянутый состав характеризуется тем, что упомянутая система армированной пористости включает соединение, описывающееся общей формулой (I), и армирующее волокно, изготовленное из комбинации полиэтилена и гидрофильного соединения
2
2
1
2
COHCRRCOH (I),
1
2
где R и R, идентичные или различные друг в сопоставлении с другом, представляют собой либо Н, либо углеводородную группу С1-С4.
1
2
2. Состав для изготовления протектора по п. 1, характеризующийся тем, что R и R представляют собой Н.
3. Состав для изготовления протектора по п. 1 или 2, характеризующийся тем, что в упомянутом армирующем волокне гидрофильное соединение покрывают полиэтиленом.
4. Состав для изготовления протектора по п. 3, характеризующийся тем, что упомянутое гидрофильное соединение представляет собой этилен-виниловый спирт.
5. Состав для изготовления протектора по одному из предшествующих пунктов, характеризующийся тем, что упомянутое соединение, описывающееся формулой (I), и упомянутое армирующее волокно присутствуют в составе при выраженном в ч./сто ч. каучука соотношении в диапазоне между 1 и 5.
6. Состав для изготовления протектора по п. 5, характеризующийся тем, что оба, и упомянутое соединение, описывающенеся общей формулой (I), и упомянутое армирующее волокно присутствуют в составе в количестве в диапазоне между 2 и 10 ч./сто ч. каучука.
7. Состав для изготовления протектора по одному из предшествующих пунктов, характеризующийся тем, что упомянутую систему армированной пористости добавляют к получаемому составу во время продуктивной стадии смешивания.
8. Участок протектора, изготавливаемый при использовании состава по одному из предшествующих пунктов.
9. Пневматическая покрышка, включающая протекторный участок по п. 8.
10. Способ получения состава для изготовления протектора, имеющего пористую поверхность, для пневматических покрышек; при этом упомянутый способ включает (i) непродуктивную стадию смешивания, где друг с другом смешивают включающую ненасыщенные цепи сшивающуюся полимерную основу, подходящую для использования при приобретении эластомером после сшивания химико-физических и механических характеристик, и, по меньшей мере, один наполнитель, и (ii) продуктивную стадию смешивания, где к получаемому составу добавляют и примешивают вулканизационную систему; при этом упомянутый способ отличается тем, что во время упомянутой продуктивной стадии смешивания добавляют и примешивают систему армированной пористости; причем упомянутая система армированной пористости содержит соединение, описывающееся общей формулой (I), и армирующее волокно, изготовленное из комбинации полиэтилена и гидрофильного соединения,
2
2
1
2
COHCRRCOH (I),
1
2
где R и R, идентичные или различные друг в сопоставлении с другом, представляют собой либо Н, либо углеводородную группу С1-С4.